(57)【要約】  更に良好な電気化学的特性を達成することができるリチウムバナジウム酸化物結晶体及びその用途を提供する。新規のリチウムバナジウム酸化物結晶体は、カチオンがディスオーダー化された結晶構造を有する。Ｘ線回折の結果で表される結晶構造は、入射角２θが３２．２度付近にピークが現れ、更に当該３２．２度付近のピークよりも低角の範囲にはピークが無いか、またはピークがあっても、当該３２．２度付近のピークよりも低角の範囲に存在する全てピークの回折強度は当該３２．２度付近のピークの回折強度よりも小さい。
2019093513.tif 000002
【特許請求の範囲】
【請求項１】
カチオンがディスオーダー化された結晶構造を有すること、
を特徴とするリチウムバナジウム酸化物結晶体。
【請求項２】
化学式Ｌｉ３ＶＯ４で表されること、
を特徴とする請求項１記載のリチウムバナジウム酸化物結晶体。
【請求項３】
Ｘ線回折の結果で表される結晶構造は、
入射角２θが３２．２度付近にピークが現れ、
更に当該３２．２度付近のピークよりも低角の範囲にはピークが無いか、
またはピークがあっても、当該３２．２度付近のピークよりも低角の範囲に存在する全てピークの回折強度は当該３２．２度付近のピークの回折強度よりも小さいこと、
を特徴とする請求項１又は２記載のリチウムバナジウム酸化物結晶体。
【請求項４】
前記３２．２度付近のピークよりも低角の範囲に現われるピークの回折強度は、前記３２．２度付近のピークの回折強度を１００とすると５０以下であること、
を特徴とする請求項３記載のリチウムバナジウム酸化物結晶体。
【請求項５】
ＬｉＯ６配位構造とＶＯ６配位構造が並んで成り、
前記３２．２度付近のピークよりも低角の範囲の長距離秩序の全て又は一部が崩れてランダムになっていること、
を特徴とする請求項１乃至４の何れかに記載のリチウムバナジウム酸化物結晶体。
【請求項６】
ＬｉＯ６配位構造とＶＯ６配位構造が並んで成り、
少なくとも一部のＶＯ６配位構造がリチウムイオンの挿入及び離脱に関わらず、八面体配位を維持していること、
を特徴とする請求項１乃至５の何れかに記載のリチウムバナジウム酸化物結晶体。
【請求項７】
ＬｉＯ６配位構造とＶＯ６配位構造が並んで成り、
少なくとも一部のＶＯ６配位構造がリチウムイオンの挿入及び離脱に応じて、八面体配位と六面体配位を採ること、
を特徴とする請求項１乃至６の何れかに記載のリチウムバナジウム酸化物結晶体。
【請求項８】
請求項１乃至７の何れかに記載のリチウムバナジウム酸化物結晶体を含むことを特徴とする電極材料。
【請求項９】
前記リチウムバナジウム酸化物結晶体とカーボンとが複合化されて成る複合体粒子を有し、
前記複合体粒子のＸ線回折の結果で表される結晶構造は、
入射角２θが３２．２度付近にピークが現れ、
更に当該３２．２度付近のピークよりも低角の範囲にはピークが無いか、
またはピークがあっても、当該３２．２度付近のピークよりも低角の範囲に存在する全てピークの回折強度は当該３２．２度付近のピークの回折強度よりも小さく、
更に当該３２．２度付近のピークよりも低角の範囲にブロードなハローパターンが現われていること、
を特徴とする請求項８記載の電極材料。
【請求項１０】
請求項８又は９記載の電極材料を正極又は負極に用いたこと、
を特徴とする蓄電デバイス。
【発明の詳細な説明】
【技術分野】
【０００１】
本発明は、リチウムバナジウム酸化物結晶体、このリチウムバナジウム酸化物結晶体を含む電極材料、及びこの電極材料を正極又は負極に用いた蓄電デバイスに関する。
【背景技術】
【０００２】
化学式Ｌｉ３ＶＯ４のバナジン酸リチウムに代表されるリチウムバナジウム酸化物の結晶体は、充放電電位（ｖｓ  Ｌｉ／Ｌｉ＋）がチタン酸リチウム（Ｌｉ４Ｔｉ５Ｏ１２）及びＢ型酸化チタン（ＴｉＯ２（Ｂ））よりも低い。そのため、リチウムバナジウム酸化物結晶体を蓄電デバイスの負極材料として用いると、その蓄電デバイスは高エネルギー密度を達成する。一方、このリチウムバナジウム酸化物結晶体は、充放電電位（ｖｓ  Ｌｉ／Ｌｉ＋）がグラファイトよりも高い。そのため、リチウムバナジウム酸化物結晶体を蓄電デバイスの負極材料として用いると、その蓄電デバイスは高い安全性が期待できる。【０００３】
更に、リチウムバナジウム酸化物結晶体を負極材料として用いたキャパシタの理論容量は、チタン酸リチウムと比べると２倍以上であるとの報告がある。サイクル特性においても、リチウムバナジウム酸化物結晶体を負極材料として用いたキャパシタは、高い容量維持率及び高い充放電効率を維持するものである。【０００４】
そのため、このリチウムバナジウム酸化物結晶体は、正極及び負極にそれぞれ金属化合物粒子を用いたリチウムイオン二次電池や、正極に活性炭、負極にリチウムイオンを可逆的に吸着／脱着可能な材料を用いたハイブリッドキャパシタなどの蓄電デバイスの用途が想定され、研究が続けられている。【０００５】
リチウムバナジウム酸化物結晶体のうち、バナジン酸リチウムの従来知られている結晶構造を図１に示す。図１は、従来のバナジン酸リチウム結晶体を粉末Ｘ線回折で分析した結果を示すシミュレーション上のグラフである。図１に示すように、従来のバナジン酸リチウム結晶体をＸ線回折にて分析すると、入射角２θが３２．２度の付近（±０．７度）にブラッグピークが現れる。このブラッグピークは、バナジン酸リチウムの結晶構造には、０２０面に２．７２Åの面間距離を周期にしたＬｉＯ４配位構造とＶＯ４配位構造の配列規則があることを示している。【０００６】
また３２．２度付近のブラッグピークよりも低角の範囲にも５本のブラッグピークが現れる。５本のブラッグピークは、２５度から３０度の範囲に１本、２０度から２５度の範囲に３本、１５度から２０度の範囲に１本現われる。角度の大きいほうから順番に、１１１面、０１１面、１０１面、１１０面及び０１０面に３．１７Å、３．６６Å、３．９０Å、４．１３Å及び５．４５Åの面間距離を周期にしたＬｉＯ４配位構造とＶＯ４配位構造の配列規則の存在を示している。【０００７】
この５本のブラッグピークが示すＬｉＯ４配位構造とＶＯ４配位構造による長距離な範囲での配列の繰り返しパターンを長距離秩序というと、即ち、従来のバナジン酸リチウム結晶体は、入射角２θが３２．２度付近よりも低角の範囲に５種類の長距離秩序を有するものである。また、Ｖ５＋の配位構造は四面体配位である。
【先行技術文献】
【特許文献】
【０００８】
【特許文献１】特開２００８−７７８４７号公報
【発明の概要】
【発明が解決しようとする課題】
【０００９】
図２は、このバナジン酸リチウム結晶体をカーボンと複合化させ、その複合体を活物質として負極材料に用いたキャパシタの充放電特性を示すグラフである。横軸は容量を示し、縦軸は充放電電位（ｖｓ  Ｌｉ／Ｌｉ＋）を示している。図２に示すように、このバナジン酸リチウム結晶体を用いたキャパシタは、充放電ヒステリシスが約０．４〜０．５Ｖと大きく、充放電によるエネルギー損失が大きいという問題がある。【００１０】
また、図３は、このバナジン酸リチウム結晶体をカーボンと複合化させ、その複合体を負極材料に用いたキャパシタのリチウムイオン拡散係数を示すグラフである。図３に示すように、容量の増加に伴って拡散係数が急激に落ち込む範囲があるという問題がある。このように、リチウムバナジウム酸化物には、電気化学的特性において改善すべき点が多々ある。【００１１】
そこで、本発明の目的は、更に良好な電気化学的特性を達成することができるリチウムバナジウム酸化物結晶体及びその用途を提供することである。
【課題を解決するための手段】
【００１２】
前記の目的を達成するため、本発明に係るリチウムバナジウム酸化物結晶体は、カチオンがディスオーダー化された結晶構造を有すること、を特徴とする。【００１３】
このリチウムバナジウム酸化物結晶体は、化学式Ｌｉ３ＶＯ４で表されるバナジン酸リチウムであってもよい。【００１４】
このリチウムバナジウム酸化物結晶体につき、Ｘ線回折の結果で表される結晶構造は、入射角２θが３２．２度付近にピークが現れ、更に当該３２．２度付近のピークよりも低角の範囲にはピークが無いか、またはピークがあっても、当該３２．２度付近のピークよりも低角の範囲に存在する全てピークの回折強度は当該３２．２度付近のピークの回折強度よりも小さいこと、を特徴とする。【００１５】
前記３２．２度付近のピークよりも低角の範囲に現われるピークの回折強度は、前記３２．２度付近のピークの回折強度を１００とすると５０以下であるようにしてもよい。【００１６】
ＬｉＯ６配位構造とＶＯ６配位構造が並んで成り、前記３２．２度付近のピークよりも低角の範囲の長距離秩序の全て又は一部が崩れてランダムになっているようにしてもよい。【００１７】
また、ＬｉＯ６配位構造とＶＯ６配位構造が並んで成り、少なくとも一部のＶＯ６配位構造がリチウムイオンの挿入及び離脱に関わらず、八面体配位を維持しているようにしてもよい。【００１８】
また、ＬｉＯ６配位構造とＶＯ６配位構造が並んで成り、少なくとも一部のＶＯ６配位構造がリチウムイオンの挿入及び離脱に応じて、八面体配位と六面体配位を採るようにしてもよい。【００１９】
また、このリチウムバナジウム酸化物結晶体含む電極材料も本発明の一態様である。【００２０】
この電極材料は、前記リチウムバナジウム酸化物結晶体とカーボンとが複合化されて成る複合体粒子を有し、前記複合体粒子のＸ線回折の結果で表される結晶構造は、入射角２θが３２．２度付近にピークが現れ、更に当該３２．２度付近のピークよりも低角の範囲にはピークが無いか、またはピークがあっても、当該３２．２度付近のピークよりも低角の範囲に存在する全てピークの回折強度は当該３２．２度付近のピークの回折強度よりも小さく、更に当該３２．２度付近のピークよりも低角の範囲にブロードなハローパターンが現われているようにしてもよい。【００２１】
また、この電極材料を正極又は負極に用いた蓄電デバイスも本発明の一態様である。
【発明の効果】
【００２２】
本発明のリチウムバナジウム酸化物結晶体は、高エネルギー密度、高い安全性、高い容量維持率、及び高い充放電効率に加え、リチウムイオン拡散係数が飛躍的に向上し、充放電ヒステリシス及びレート特性の点においても良好な電気化学的特性を達成することができる。
【図面の簡単な説明】
【００２３】
【図１】従来のリチウムバナジウム酸化物結晶体を粉末Ｘ線回折分析した結果を示すシミュレーション上のグラフである。
【図２】従来のリチウムバナジウム酸化物結晶体とカーボンとの複合体を用いたキャパシタの充放電特性を示すグラフである。
【図３】従来のリチウムバナジウム酸化物結晶体とカーボンとの複合体を用いたキャパシタのリチウムイオン拡散係数を示すグラフである。
【図４】本リチウムバナジウム酸化物結晶体を粉末Ｘ線回折で分析した結果を示すシミュレーション上のグラフである。
【図５Ａ】本リチウムバナジウム酸化物結晶体に係り、リチウムイオン挿脱時のＶＯ６配位構造の第１の推定を示す模式図である。
【図５Ｂ】本リチウムバナジウム酸化物結晶体に係り、リチウムイオン挿脱時のＶＯ６配位構造の第２の推定を示す模式図である。
【図６】カーボンと本リチウムバナジウム酸化物結晶体との混合体を粉末Ｘ線回折で分析した結果を示すグラフである。
【図７Ａ】本リチウムバナジウム酸化物結晶体への変化メカニズムの第１の推定を示す模式図である。
【図７Ｂ】本リチウムバナジウム酸化物結晶体への変化メカニズムの第２の推定を示す模式図である。
【図８】実施例の中間体の製造工程を示すフローチャートである。
【図９】実施例の中間体を製造するための反応器の例である。
【図１０】実施例の中間体のＨＲＴＥＭ像（×３０ｋ）である。
【図１１】領域１において、粒子の大きさと粒子数を計測した結果を示すＨＲＴＥＭ像である。
【図１２】領域２において、粒子の大きさと粒子数を計測した結果を示すＨＲＴＥＭ像である。
【図１３】領域３において、粒子の大きさと粒子数を計測した結果を示すＨＲＴＥＭ像である。
【図１４】実施例の中間体に対するＣＣ−ＣＶ処理のプロファイルを示すグラフである。
【図１５】ＣＣ−ＣＶ処理前の中間体を粉末Ｘ線回折により分析した結果を示すグラフである。
【図１６】ＣＣ−ＣＶ処理後の最終生成物を粉末Ｘ線回折により分析した結果を示すグラフである。
【図１７】ＣＣ−ＣＶ処理中に粉末Ｘ線回折により分析した結果の遷移を示す模式図である。
【図１８】カーボンとカチオンオーダーの中間体との複合体及びカーボンとカチオンディスオーダーの本リチウムバナジウム酸化物結晶体との複合体のリチウム拡散係数を示すグラフである。
【図１９】カーボンとカチオンオーダーの中間体との複合体を用いたハーフセルの充放電ヒステリシスを示すグラフである。
【図２０】カーボンとカチオンディスオーダーの本リチウムバナジウム酸化物結晶体との複合体を用いたハーフセルの充放電ヒステリシスを示すグラフである。
【図２１】カーボンとカチオンオーダーの中間体との複合体及びカーボンとカチオンディスオーダーの本リチウムバナジウム酸化物結晶体との複合体を用いた各ハーフセルの充電時のレート特性を示すグラフである。
【図２２】カーボンとカチオンオーダーの中間体との複合体及びカーボンとカチオンディスオーダーの本リチウムバナジウム酸化物結晶体との複合体を用いた各ハーフセルの放電時のレート特性を示すグラフである。
【発明を実施するための形態】
【００２４】
以下、本発明を実施する形態について、説明する。なお、本発明は、以下に説明する実施形態に限定されるものでない。
【００２５】
（産業上の利用可能性）
まず、本発明のリチウムバナジウム酸化物結晶体（以下、本リチウムバナジウム酸化物結晶体という）は、リチウムイオンが可逆的に挿入及び脱離可能な材料である。本リチウムバナジウム酸化物結晶体は、例えば蓄電デバイスの電極材料としての用途に好適である。蓄電デバイスとしてはリチウムイオン二次電池やハイブリッドキャパシタが挙げられる。
【００２６】
リチウムイオン二次電池において、正極はリチウム金属化合物を含む活物質層を有し、負極は本リチウムバナジウム酸化物結晶体を含む活物質層を有し、正極及び負極はリチウムイオンが可逆的に挿入及び脱離されるファラデー反応電極となる。ハイブリッドキャパシタにおいて、正極は例えば活性炭を有する分極性電極であり、活性炭と電解質との境界面に形成される電気二重層の蓄電作用を利用し、負極は本リチウムバナジウム酸化物結晶体を含む活物質層を有し、リチウムイオンが可逆的に挿入及び脱離されるファラデー反応電極である。
【００２７】
（本リチウムバナジウム酸化物結晶体構造）
本リチウムバナジウム酸化物結晶体は、図４に示すＸ線回折結果をもたらす結晶構造を有する。図４は、本リチウムバナジウム酸化物結晶体をシミュレーションに基づく粉末Ｘ線回折で分析した結果を示すグラフである。図４に示すように、従来（図１参照）と比べて、入射角２θが３２．２度付近に鋭敏なピークが現れる点は同じである。尚、３２．２度付近とは３２．２±０．７度をいう。
【００２８】
しかし、この３２．２度付近のピークよりも低角の範囲に存在する全てのピークは、３２．２度付近のピークよりも回折強度が小さくなっている。好ましくは、図４に示すように、この３２．２度付近のピークよりも低角の範囲にピークが消失している。換言すると、３２．２度付近のピークよりも回折強度が高いピークは、３２．２度付近よりも低角の範囲には存在しない。一方、入射角２θが３２．２度付近以上のピークは存続している。
【００２９】
このＸ線回折の結果により推測される本リチウムバナジウム酸化物結晶体は、カチオンがディスオーダー化されたカチオンディスオーダー構造を有するものである。即ち、本リチウムバナジウム酸化物結晶体の構造は次の２通りである。尚、本リチウムバナジウム酸化物結晶体は、この２通りの一方のみの構造を有していても、又は２通りの両方が混在していてもよい。
【００３０】
まず、第１の構造として、図５Ａに示すように、リチウムイオンの挿入時、バナジウム酸の配位構造は、酸化数が３＋のバナジウムイオンを格子中心としたＶＯ６による八面体構造を有する。また、リチウムイオンの脱離時であっても、バナジウム酸の配位構造は、酸化数５＋のＶＯ６による八面体構造を維持する。酸化数５＋のＶＯ６による八面体構造では、バナジウムイオンが結晶格子中心から外れた位置に据えられている。リチウムイオンが脱離しているときに四面体構造に戻るＶＯ４配位構造が一部に残っていてもよい。更に、リチウムイオンを中心とするＬｉＯ６配位構造も八面体構造を有している。
【００３１】
次に、第２の構造として、図５Ｂに示すように、リチウムイオンの挿入時、バナジウム酸の配位構造は、酸化数が３＋のバナジウムイオンを格子中心としたＶＯ６による八面体構造を有する。このリチウム挿入時の構造は第１の構造と変わりはない。一方、リチウムイオンの脱離時には、バナジウム酸の配位構造は、酸化数５＋のＶＯ６による六面体構造となる場合がある。酸化数５＋のＶＯ６による六面体構造では、バナジウムイオンが結晶格子中心に据えられている。リチウムイオンが脱離しているときに四面体構造に戻るＶＯ４配位構造が一部に残っていてもよい。更に、リチウムイオンを中心とするＬｉＯ６配位構造も六面体構造を有している。
【００３２】
そして、２通りの構造の両方が混在するとは、即ちリチウムイオンの挿入時のバナジウム酸の配位構造は、酸化数が３＋のバナジウムイオンを格子中心としたＶＯ６による八面体構造を有するが、リチウムイオンの脱離時には、一部のバナジウム酸の配位構造は、酸化数５＋のＶＯ６による八面体構造を維持し、バナジウムイオンが結晶格子中心から外れた位置に据えられる一方、他の一部のバナジウム酸の配位構造は、酸化数５＋のＶＯ６による六面体構造に変化し、バナジウムイオンが結晶格子中心に据えられているものであり、またリチウムイオンを中心とするＬｉＯ６配位構造は六面体構造を有しているものである。
【００３３】
２通りの構造とも、ＶＯ６配位構造とＬｉＯ６配位構造の配列は、３２．２度付近のピークよりも低角の範囲に現れる各種長距離秩序の全て又は一部が崩れてランダムになっている。換言すると、３２．２度付近のピークよりも低角の範囲に現われる距離でのＶＯ６配位構造とＬｉＯ６配位構造の配列の規則性が失われているか、規則性に従う割合が少なくなっている。
【００３４】
より具体的には、本リチウムバナジウム酸化物結晶体は、０２０面に２．７２Åの面間距離を周期にしたＬｉＯ４配位構造とＶＯ４配位構造の配列規則（以下、基準秩序という）がある。一方、１１１面、０１１面、１０１面、１１０面及び０１０面に３．１７Å、３．６６Å、３．９０Å、４．１３Å及び５．４５Åの面間距離を周期にしたＬｉＯ４配位構造とＶＯ４配位構造の配列規則（以下、長距離秩序という）を保つ割合が、基準秩序よりも小さくなっているか、または長距離秩序は無くなっている。
【００３５】
このような本リチウムバナジウム酸化物結晶体としては、化学式Ｌｉ３ＶＯ４で表されるバナジン酸リチウム結晶体が挙げられる。リチウムイオンの挿入時には組成式Ｌｉ３＋ｘＶＯ４となる。ｘは挿入されたリチウムイオンである。本リチウムバナジウム酸化物結晶体は、１０ｎｍ以上５０ｎｍ以下のナノ粒子であることが望ましく、更に好ましくは１０ｎｍ以上３０ｎｍ以下であり、微細な粒子群が粒状に固まり、内部に多数の空隙を有する造粒体である。
【００３６】
また、このバナジン酸リチウム結晶体はカーボンと複合化された複合体であることが好ましい。カーボンは、導電性を有するものであれば特に限定なく使用可能であり。例えば、ケッチェンブラック、アセチレンブラック、チャネルブラック等のカーボンブラック、フラーレン、カーボンナノチューブ、カーボンナノファイバ、無定形炭素、炭素繊維、天然黒鉛、人造黒鉛、黒鉛化ケッチェンブラック、メソポーラス炭素、気相法炭素繊維等を挙げることができる。カーボンナノチューブは、単層カーボンナノチューブ（ＳＷＣＮＴ）及び多層カーボンナノチューブ（ＭＷＣＮＴ）の何れでもよい。
【００３７】
カーボンと本リチウムバナジウム酸化物結晶体との複合体は、図６に示すＸ線回折結果をもたらす。図６は、カーボンと本リチウムバナジウム酸化物結晶体との複合体をシミュレーションに基づく粉末Ｘ線回折で分析した結果を示すグラフである。図６に示すように、従来（図２参照）と比べて、入射角２θが３２．２度付近にピークが現れる点は同じである。
【００３８】
また、この３２．２度付近のピークよりも低角の範囲に存在する全てのピークは、３２．２度付近のピークよりも回折強度が小さくなっている。好ましくは、図６に示すように、この３２．２度付近のピークよりも低角の範囲にピークが消失している。但し、３２．２度付近のピークよりも低角の範囲には、例えばカーボンがマルチウォールカーボンナノチューブであるとブロードなハローパターンが現われる。即ち、なだらかな山が低角の広範囲に亘って拡がっている。
【００３９】
このような本リチウムバナジウム酸化物結晶体は、ＬｉＯ６配位構造とＶＯ６配位構造の長距離の配列規則性が既に乱れているので、リチウムイオンの挿入前後及び脱離前後で、ＬｉＯ６配位構造とＶＯ６配位構造の長距離の配列が様変わりすることはなく、そのため、リチウムイオンの挿入及び脱離に要するエネルギーは少なくて済む。事実、本リチウムバナジウム酸化物結晶体は、リチウムイオンの拡散係数が向上する。そのため、充放電ヒステリシス及びレート特性が向上する。また、カーボンとの複合化によって電気導電性が向上し、リチウムイオンの拡散係数向上と相俟ってレート特性が更に向上する。
【００４０】
（本リチウムバナジウム酸化物結晶体の製法）
長距離秩序を有し、リチウムイオンの脱離時にはＶＯ４が四面体配位構造を有する従来のバナジン酸リチウム結晶体（以下、中間体という）に対し、ＣＣ−ＣＶ（Ｃｏｎｓｔａｎｔ  Ｃｕｒｒｅｎｔ  Ｃｏｎｓｔａｎｔ  Ｖｏｌｔａｇｅ）処理を行うことにより、本リチウムバナジウム酸化物結晶体は得られる。中間体は、リチウム源とバナジウム源の混合工程と熱処理工程を経て得られる。カーボンとの複合体を生成する場合には、中間体の作製過程内の混合工程で更にカーボン源を添加すればよい。
【００４１】
以下、カーボンと複合化された本リチウムバナジウム酸化物結晶体を例に製造方法を詳細に説明する。尚、カーボンとの複合化が不要である場合、生成工程においてカーボン源を含めなければよい。
【００４２】
（中間体の作製）
まず、中間体の製造方法について説明する。中間体は、混合工程、分散工程、ポリマー鎖形成工程、除去工程及び結晶化工程を経る。混合工程では、バナジウム源とリチウム源を含む金属粒子源、導電性炭素材料、錯体配位子、および重合剤とが混合された混合溶媒を作製する。分散工程では、炭素材料の表面に金属粒子源を付着させ、バナジン酸リチウムの前駆体を生成する。ポリマー鎖形成工程では、炭素材料上に付着したバナジン酸リチウムの前駆体にポリマー鎖を形成する。除去工程では、ポリマー鎖を形成したバナジン酸リチウムの前駆体が付着した炭素材料を加熱し、ポリマー鎖を除去する。結晶工程では、バナジン酸リチウムの前駆体が付着した炭素材料を焼成し、バナジン酸リチウムと炭素材料の複合材料を得る。
【００４３】
具体的に、混合工程では、バナジウム源、リチウム源、カーボン源、錯体配位子、及び重合剤を溶媒に添加し、混合溶液を作製する。バナジウム源は、金属バナジウムとバナジウム含有化合物を含む。溶媒に添加する材料の組成比は、例えばバナジウム源とリチウム源を合わせた金属粒子源を１０〜２０ｍｏｌ％とし、錯体配位子１０〜２０ｍｏｌ％、重合剤４０〜８０ｍｏｌ％とすることができる。また、金属粒子源とカーボン源の重量比は、８０：２０〜６０：４０とすると良い。バナジウム源とリチウム源は、本バナジン酸結晶体の化学量論比に従えばよく、例えばＬｉ３ＶＯ４の場合、モル比でＬｉ：Ｖ＝３：１となるように混合すればよい。バナジウム源とリチウム源を合わせた金属粒子源とカーボン源の重量比は、これに限定されないが８０：２０〜６０：４０とするとよい。
【００４４】
バナジウム含有化合物としては、メタバナジン酸塩（ＮＨ４ＶＯ３、ＮａＶＯ３、ＫＶＯ３等）、酸化バナジウム（Ｖ２Ｏ５、Ｖ２Ｏ４、Ｖ２Ｏ３、Ｖ３Ｏ４）、バナジウム（ＩＩＩ）アセチルアセトナート、バナジウム（ＩＶ）オキシアセチルアセトナート、オキシ三塩化バナジウム、四塩化バナジウム、三塩化バナジウム、ポリバナジン酸塩等を用いることができる。リチウム源としては、水酸化リチウム、水酸化リチウム水和物、酢酸リチウム、硝酸リチウム、炭酸リチウム、塩化リチウム、乳酸リチウム等のリチウム含有化合物を用いることができる。
【００４５】
カーボン源は、カーボン（粉体）自体又は熱処理によってカーボンとなりうる材料を意味する。カーボン（粉体）としては、導電性を有する炭素材料であれば特に限定なく使用することができる。熱処理によってカーボンとなり得る材料としては、後の熱処理工程においてカーボンに転化するものであり、多価アルコール（エチレングリコールなど）、ポリマー（ポリビニルアルコール、ポリエチレングリコール、ポリビニルピロリドンなど）、糖類（グルコースなど）、アミノ酸（グルタミン酸など）などの有機物である。
【００４６】
錯体配位子としては、複数のカルボキシル基を有する有機化合物を用いる。例えば、トリカルボン酸のクエン酸を用いることが好ましい。他には、シュウ酸、マロン酸、コハク酸などのジカルボン酸を用いても良い。重合剤としては、複数のヒドロキシル基を有するアルコールを用いる。例えば、エチレングリコールを用いることが好ましい。他には、プロピレングリコールなどの他の２価のアルコール、またはグリセリンなどの３価のアルコールを用いても良い。溶媒は、反応に悪影響を及ぼさない液であれば特に限定なく使用することができ、水、メタノール、エタノール、イソプロピルアルコールなどを好適に使用することができる。２種以上の溶媒を混合して使用しても良い。
【００４７】
各材料が添加された水溶液を撹拌手段により混合することで、金属粒子源と錯体配位子により金属錯体が形成される。また、混合時において、一部の金属配位子のカルボキシル基と、一部の重合剤のヒドロキシル基との間でエステル化反応が起こり、ポリマー鎖が形成される。混合工程では、複数の水溶液を作製後、それらの溶液を混合することで上記の材料が添加された水溶液を得ても良い。例えば、金属粒子源と錯体配位子のみを水に添加して混合することで、金属錯体の形成を促すことができる。この水溶液を、例えばエチレングリコール水溶液と混合した後に、カーボン源を添加することもできる。撹拌手段は、マグネチックスターラー、電気モータ式撹拌機、エアモータ式撹拌機等を用いる。
【００４８】
分散工程では、カーボン源の表面に金属粒子源を付着させる。カーボン源の表面に金属粒子源を付着させる手法としては、メカノケミカル処理が挙げられる。メカノケミカル処理は、旋回する反応容器等を用いてずり応力や遠心力等の機械的エネルギーを与える処理である。メカノケミカル処理は、超遠心力処理（Ultra-Centrifugal force processing method：以下、ＵＣ処理という）等、ずり応力、遠心力、その他の機械的エネルギーを加えることができればよい。要するに、機械的エネルギーによって、カーボン源に金属粒子源を付着させ、カーボン源の表面上にリチウムバナジウム酸化物の前駆体を生成できればよい。メカノケミカル処理は、金属粒子源及びカーボン源の微細化と高分散化処理を兼ねることもできる。
【００４９】
ＵＣ処理は、旋回する反応器内で溶液にずり応力と遠心力を加える。反応器としては、特開２００７−１６０１５１号公報の図１に記載されている、外筒と内筒の同心円筒からなり、旋回可能な内筒の側面に貫通孔が設けられ、外筒の開口部にせき板が配置されている反応器が好適に使用される。この反応器の内筒内部に反応物を投入し、内筒を旋回することによってその遠心力で内筒内部の反応物が内筒の貫通孔を通って外筒の内壁に移動する。この時反応物は内筒の遠心力によって外筒の内壁に衝突し、薄膜状となって内壁の上部へずり上がる。
【００５０】
この状態では反応物には内壁との間のずり応力と内筒からの遠心力の双方が同時に加わり、薄膜状の反応物に大きな機械的エネルギーが加わることになる。この機械的なエネルギーが反応に必要な化学エネルギー、いわゆる活性化エネルギーに転化するものと思われる。これにより、短時間で反応が進行する。機械的エネルギーの満足する付与のためには、１５００Ｎ（ｋｇｍｓ−２）以上の遠心力を発生させることが望ましい。好ましくは６００００Ｎ（ｋｇｍｓ−２）以上である。
【００５１】
メカノケミカル処理は、少なくとも２回の処理に分けて行うことができる。例えば、第１回目の処理では、バナジウム源とカーボン源とにずり応力と遠心力を加えて、カーボン源にバナジウム源を付着させる。そして、第２回目の処理では、リチウム源と、カーボン源の表面に付着されたバナジウム源とにずり応力と遠心力を加えて、カーボン源の表面上に形成されたバナジウムの基礎を基点にリチウムバナジウム酸化物の前駆体を生成することができる。以上のようなＵＣ処理では、繊維状のカーボン源のバンドルが解れ、カーボン源が溶液中に分散する。また、混合溶液中の金属錯体が微粒子化され、カーボン源の表面に均一に分散して吸着される。
【００５２】
なお、分散方法としては、ＵＣ処理以外にも、ミキサー、ジェットミキシング（噴流衝合）、および超音波処理などを用いることができる。ミキサーによる分散方法では、混合溶液に対して、ビーズミル、ロッドミル、ローラミル、攪拌ミル、遊星ミル、振動ミル、ボールミル、ホモジナイザー、ホモミキサーなどにより、物理的な力を加え、混合溶液を撹拌する。カーボン源に対して外力を加えることで、凝集したカーボン源を細分化及び均一化し、バンドルを解すことができる。中でも粉砕力が得られる遊星ミル、振動ミル、ボールミルが好ましい。
【００５３】
ジェットミキシングによる分散方法では、筒状のチャンバの内壁の互いに対向する位置に一対のノズルを設ける混合溶液を、高圧ポンプにより加圧し、一対のノズルより噴射してチャンバ内で正面衝突させる。これにより、カーボン源のバンドルが粉砕され、分散及び均質化することができる。ジェットミキシングの条件としては、圧力は１００ＭＰａ以上、濃度は５ｇ／ｌ未満が好ましい。
【００５４】
ポリマー鎖形成工程では、ＵＣ処理を施した混合溶液を加熱し、カーボン源上に付着したバナジン酸リチウムの前駆体にポリマー鎖を形成する。例えば、ろ過により不純物を除去した混合溶液に対し、真空中において８０〜１５０℃で乾燥を行う。乾燥時間は１２〜２４時間とする。このポリマー鎖形成処理により、バナジン酸リチウムの前駆体に配位した錯体配位子のカルボン酸と、重合剤のヒドロキシル基のエステル化反応が進行する。また、重合剤のヒドロキシル基間において、重合（脱水縮合）が進行する。これらの反応により、多くのポリマー鎖が形成される。
【００５５】
ポリマー鎖は、バナジン酸リチウムの前駆体単体に形成される態様と、バナジン酸リチウムの前駆体間に形成される態様を含む。以上のようなポリマー鎖形成工程により、バナジン酸リチウムの前駆体間にポリマー鎖が形成され、バナジン酸リチウムの前駆体同士が結合し凝集体が形成されることが防止される。すなわち、微細なバナジン酸リチウムの前駆体が、カーボン源の表面に均一に分散される。
【００５６】
除去工程では、ポリマー鎖を形成したリチウムバナジウム酸化物の前駆体が付着したカーボン源を加熱し、ポリマー鎖を除去する。例えば、カーボン源に対し、大気雰囲気下において、３００〜３２０℃で加熱を行う。加熱時間は３〜５時間とする。この加熱工程により、金属配位子と重合剤により形成されたポリマー鎖が熱分解し、除去される。したがって、カーボン源上には、微細な粒子であるリチウムバナジウム酸化物の前駆体のみが残される。
【００５７】
結晶化工程では、バナジン酸リチウムの前駆体の前駆体が付着したカーボン源を焼成し、バナジン酸リチウムとカーボンの複合材料を得る。焼成過程において、バナジン酸リチウムの前駆体が結晶化し、バナジン酸リチウムの金属粒子がカーボンに担持される。加熱条件は、例えば、窒素雰囲気下において、５００〜９００℃で焼成を行う。焼成時間は０〜５分とする。焼成過程では、室温から焼成温度まで急加熱することが好ましい。焼成時間０分とは、例えば３分かけて８００℃まで昇温し、８００℃に到達した時点で加熱を終了し自然冷却することを意味する。このような急加熱により、リチウムバナジウム酸化物の結晶化が促進され粒子成長することが防止される。すなわち、粒径の小さなナノ金属粒子が維持される。
【００５８】
また、急加熱は、酸素濃度が１０００ｐｐｍ程度の低酸素濃度の雰囲気下で行われることが好ましい。この条件で急加熱を行うと、カーボンの酸化が阻止される。以上のような焼成工程により、バナジン酸リチウムが結晶化され、ナノ粒子であるリチウムバナジウム酸化物がカーボンに担持された複合材料が得られる。
【００５９】
ここで、本リチウムバナジウム酸化物結晶体を得るためには、即ちカチオンディスオーダー構造へ効率良く変化させるためには、バナジン酸リチウムはナノ粒子であることが望ましい。ナノ粒子の大きさは、平均的には３０ｎｍ以下の大きさを有し、最大でも５０ｎｍ未満である。以上の中間体の製造方法によると、このナノ粒子の大きさの条件を容易に満たすことができる。
【００６０】
（ＣＣ−ＣＶ処理）
これにより得られた中間体に対してＣＣ−ＣＶ処理を行うことによって本リチウムバナジウム酸化物結晶体とカーボンとの複合体が得られる。ＣＣ−ＣＶ処理は、中間体を負極としたハーフセルを作製し、このハーフセルに定電流及び定電圧の印加する処理である。
【００６１】
ハーフセルの作用電極Ｗ．Ｅ．は、複合体をバインダーと混合及び混練した後、シート状に成形し、これを集電体に接合することで形成される。複合体とバインダーの混合液をドクターブレード法等によって集電体上に塗工し、乾燥することで電極を形成しても良い。また、電極材料を所定形状に成形し、集電体上に圧着することで電極を形成することもできる。
【００６２】
集電体としては、アルミニウム、銅、鉄、ニッケル、チタン、鋼、カーボン等の導電材料を使用することができる。特に、アルミニウムおよび銅を用いることが好ましい。高い熱伝導性と電子伝導性とを有しているからである。集電体の形状は、膜状、箔状、板状、網状、エキスパンドメタル状、円筒状等の任意の形状を採用することができる。
【００６３】
バインダーとしては、例えばフッ素系ゴム、ジエン系ゴム、スチレン系ゴム等のゴム類、ポリテトラフルオロエチレン、ポリフッ化ビニリデン等の含フッ素ポリマー、カルボキシメチルセルロース、ニトロセルロース等のセルロース、その他、ポリオレフィン樹脂、ポリイミド樹脂、アクリル樹脂、ニトリル樹脂、ポリエステル樹脂、フェノール樹脂、ポリ酢酸ビニル樹脂、ポリビニルアルコール樹脂、エポキシ樹脂などを挙げることができる。これらのバインダーは、単独で使用しても良く、２種以上を混合して使用しても良い。
【００６４】
ハーフセルの対極Ｃ．Ｅ．の活物質は、リチウムを放出できるリチウム含有の化合物であれば、リチウム金属であってもリチウム金属以外であってもよい。望ましくはリチウム金属である。この活物質を作用電極Ｗ．Ｅ．と同一又は異種のバインダーと混合及び混練した後、シート状に成形し、これを作用電極Ｗ．Ｅ．と同一又は異種の集電体に接合することで形成される。電解液は、特に限定はないが、例えば１．０Ｍ六フッ化リン酸リチウム（ＬｉＰＦ６）／炭酸エチレン（ＥＣ）と炭酸ジメチル（ＤＥＣ）の混合液とすればよい。体積比率は例えばＥＣ：ＤＥＣ＝１：１である。
【００６５】
ＣＣ−ＣＶ処理では、第１段階で定電流をハーフセルに流し続け、第２段階でハーフセルに電流を定電圧で流し続け、第３段階で再び定電流をハーフセルに流し続ける。第１段階での定電流は、２０以上４００ｍＡｇ−１（ｇはＬｉ３ＶＯ４当たり）が望ましく、第１段階での開始電圧は２．０以上３．５Ｖ以下が望ましい。第２段階への移行は、電圧が０．０５以上０．５Ｖ以下の範囲に下がったタイミングが望ましい。アルミニウムを集電体として用いた場合は、０．４Ｖ以上０．５Ｖ以下がより望ましい。第２段階は一定時間持続させ、定電圧を４時間以上１０時間以下の時間維持することが望ましい。このとき、定電圧中に流れる電流値が第１段階の１０分の１以下となっていることがより望ましい。第３段階への移行は、第２段階の一定時間の終了時である。第３段階での定電流は、２０以上４００ｍＡｇ−１（ｇはＬｉ３ＶＯ４当たり）が望ましい。第３段階の終了タイミングは、第１段階での開始電圧に戻った時点が望ましい。
【００６６】
この第１段階では、リチウム挿入によるカチオンディスオーダー化の進行が起こる電圧まで変化させている。電流値が４００ｍＡｇ−１を超えると本リチウムバナジウム酸化物結晶体の劣化に繋がる。推測ではあるが、電圧降下が大きくなり、リチウムイオンの挿入反応が進まなくなり、第２段階で移行した時点で大電流が流れるためだと考えられる。一方、２０ｍＡｇ−１未満であるとＣＣ−ＣＶ処理に長時間を要する。尚、電圧値は、ハーフセルを組んだ時の電圧が開始点となるが、必ずしもその電圧である必要はない。２．０以上３．５Ｖ以下は、ハーフセルの品質によって電圧がずれた場合のマージンである。
【００６７】
そして、第２段階でカチオンディスオーダー化が進展しているものと推測される。電圧値は、より低い方とカチオンディスオーダー化が進展する確実性が高まると考えられる。但し、電圧値が０．０５Ｖ未満であると、リチウム金属が析出してしまう。一方、０．５Ｖを超えるとカチオンディスオーダー化が起こらないことがわかった。尚、０．０５Ｖ以上という範囲は、ハーフセルの集電体として銅を用いた場合である。ハーフセルの集電体としてアルミニウムを用いた場合には、アルミニウムとリチウムの合金化反応が起こる手前の０．４Ｖ以上０．５Ｖ以下が望ましい。
【００６８】
第３段階では、カチオンディスオーダー化構造の本リチウムバナジウム酸化物結晶体から、カチオンディスオーダー化構造を保ったままリチウムイオンを脱離している。電流値が４００ｍＡｇ−１を超えると本リチウムバナジウム酸化物結晶体の劣化に繋がる。推測ではあるが、電圧降下が大きくなり、リチウムイオンの挿入反応が進まなくなり、第２段階で移行した時点で大電流が流れるためだと考えられる。一方、２０ｍＡｇ−１未満であるとＣＣ−ＣＶ処理に長時間を要する。尚、電圧値は、ハーフセルを組んだ時の電圧が開始点となるが、必ずしもその電圧である必要はない。２．０以上３．５Ｖ以下は、ハーフセルの品質によって電圧がずれた場合のマージンである。
【００６９】
推測ではあるが、このＣＣ−ＣＶ処理において特に第２段階での０．０５Ｖ以上０．５Ｖ以下といった低い定電圧の印加を４時間以上１０時間以下といった長時間連続して行うことが有効であるものと考えられる。即ち、図７Ａ及び図７Ｂに示すように、従来のリチウムバナジウム酸化物結晶体では、リチウムイオンの挿脱に応じて、酸化数５＋のバナジウムイオンを格子中心とする四面体のＶＯ４配位構造と酸化数４＋のバナジウムイオンを格子中心とする六面体のＶＯ５配位構造を可逆的に取る。
【００７０】
しかし、低い定電圧印加が長時間に及ぶと、図７Ａ及び図７Ｂに示すように、酸化数４＋のバナジウムイオンを格子中心とする六面体のＶＯ５配位構造からＶ３＋を格子中心とする八面体のＶＯ６配位構造に不可逆的に変化する。低い定電圧印加の長時間に及ぶに連れて、Ｖ３＋を格子中心とする八面体のＶＯ６配位構造の割合は増えていく。
【００７１】
そして、ついには、リチウムイオンの挿脱に応じて、図７Ａに示すように、Ｖ３＋を格子中心とする八面体のＶＯ６配位構造とＶ５＋が格子中心からずれた位置に据えられた八面体のＶＯ６配位構造との可逆的変化が起こるようになり、長期間秩序の一部又は全部が崩れた本リチウムバナジウム酸化物結晶体となるものと考えられる。
【００７２】
または、リチウムイオンの挿脱に応じて、図７Ｂに示すように、Ｖ３＋を格子中心とする八面体のＶＯ６配位構造とＶ５＋が格子中心に据えられた六面体のＶＯ６配位構造との可逆的変化が起こるようになり、長期間秩序の一部又は全部が崩れた本リチウムバナジウム酸化物結晶体となるものと考えられる。
【００７３】
または、リチウムイオンの挿入に応じて、図７Ａ及び図７Ｂに示すように、Ｖ３＋を格子中心とする八面体のＶＯ６配位構造から、Ｖ５＋が格子中心からずれた位置に据えられた八面体のＶＯ６配位構造との可逆的変化と、Ｖ５＋が格子中心に据えられた六面体のＶＯ６配位構造との可逆的変化の両方が起こる、本リチウムバナジウム酸化物結晶体となるものと考えられる。
【００７４】
尚、カチオンディスオーダー構造の本リチウムバナジウム酸化物結晶体を得る手法として、このＣＣ−ＣＶ処理に代えて、メカニカルミリング法で中間体を処理してもよい。メカニカルミリング法では、例えば、遊星ボールミル、ボールミル、ビーズミル、回転ミル、振動ミル等を用いて、中間体に機械的エネルギーを与える。処理環境は、アルゴンガス等の不活性ガス雰囲気下が好ましく、処理時間は、６時間程度から１００時間程度が好ましい。
【００７５】
（実施例）
以下、本発明の実施例を示すが、本発明は実施例に限定されるものではない。まず、以下の製造方法により、中間体としてバナジン酸リチウムとカーボンナノチューブ（ＣＮＴ）の複合材料（Ｌｉ３ＶＯ４／ＣＮＴ）を生成した。
【００７６】
バナジン酸リチウムの金属粒子源は、バナジウム源としてメタバナジン酸アンモニウム（ＮＨ４ＶＯ３）、リチウム源として水酸化リチウム（ＬｉＯＨ）溶液を用い、モル比でＬｉ：Ｖ＝３：１となるように混合した。ＣＮＴは、多層カーボンナノチューブを用いた。ＣＮＴの平均繊維径は、１１ｎｍであった。使用したバナジン酸リチウムの金属粒子源とＣＮＴの重量比率は、６０：４０であった。また、金属配位子としてクエン酸、重合剤としてエチレングリコールを用いた。バナジウム源に対し、クエン酸は１当量、エチレングリコールは４当量添加した。
【００７７】
具体的には、図８に示すように、第１の溶液として、メタバナジン酸アンモニウムとクエン酸を蒸留水（Ｈ２Ｏ）に添加し、マグネチックスターラーを用いて撹拌した。第１の溶液では、メタバナジン酸アンモニウムの金属錯体が形成される。また、第２の溶液として、エチレングリコールを蒸留水に添加し、マグネチックスターラーを用いて撹拌した。この第１の溶液と第２の溶液を混合し、さらにマグネチックスターラーを用いて撹拌した。第１の溶液と第２の溶液の混合溶液に、水酸化リチウム溶液、カーボンナノチューブ、および蒸留水を添加し、第３の溶液とした。
【００７８】
この第３の溶液について、８０℃の環境下においてＵＣ処理を行った。ＵＣ処理では、図９に示すような反応器を用い、回転速度を５０ｍ／ｓとし、第３の溶液に５分間にわたって６６０００Ｎ（ｋｇｍｓ−２）の遠心力を与えた。このＵＣ処理では、ＣＮＴのバンドルが解れるとともに、金属錯体を有するバナジン酸リチウムの前駆体が微粒子化し、均一に分散した状態でＣＮＴの表面に付着することが促進されていると考えられる。
【００７９】
次に、第３の溶液から不純物をろ過し、１３０℃において、終夜、真空乾燥を行った。この真空乾燥では、ＣＮＴの表面に付着したバナジン酸リチウムの前駆体を核に、クエン酸のカルボキシル基とエチレングリコールのヒドロキシル基との間でエステル化反応が進行し、ポリマー鎖が形成される。ポリマー鎖の形成により、バナジン酸リチウムの前駆体間にポリマー鎖が形成され、バナジン酸リチウムの前駆体同士が結合し凝集体が形成されることが防止されると考えられる。そのため、微細なバナジン酸リチウムの前駆体が、ＣＮＴの表面に均一に分散される。
【００８０】
真空乾燥後のＣＮＴについて、３００℃で３時間、大気雰囲気下で加熱を行った。この３００℃での熱処理により、クエン酸およびエチレングリコールのエステル化により形成されたポリマー鎖が熱分解する。したがって、ＣＮＴの表面には、微細なバナジン酸リチウムの前駆体のみが残存する。
【００８１】
その後、窒素雰囲気下において、８００℃で０分間焼成を行った。この焼成は、３分かけて８００℃まで昇温し、８００℃に到達した時点で加熱を終了し自然冷却した。この焼成により、バナジン酸リチウムの前駆体が結晶化し、ＣＮＴの表面にナノ粒子化したバナジン酸リチウムが結合している状態となる。以上のようにして、中間体として、ナノ粒子化したバナジン酸リチウムがＣＮＴに担持された複合材料（Ｌｉ３ＶＯ４／ＣＮＴ）が得られた。
【００８２】
この中間体のＨＲＴＥＭ像を撮影し結晶構造を解析した。図１０は、中間体を示すＨＲＴＥＭ像である。そして、図１０に示す領域１〜３について、それぞれバナジン酸リチウムについて、凝集体を含む粒子の大きさと面積あたりの粒子数を目視にて計測した結果を図１１〜１３に示す。図１１〜１３から明らかな通り、各領域において確認されたバナジン酸リチウムの粒子の大きさは、最も大きなものでも５０ｎｍ程度であった。また、各領域において３０ｎｍ以下の微細なナノ粒子が存在する割合を算出した。その結果、領域１は約９０％、領域２は約７９％、領域３は約８９％が、３０ｎｍ以下の金属粒子を含んでいた。領域全体では、約８７％が３０ｎｍ以下の金属粒子であった。
【００８３】
次に、得られた中間体を用いてハーフセルを作製した。ハーフセルは２０３２型コインセルとした。具体的には、バインダーとしてポリフッ化ビニリデンＰＶＤＦを選択し、中間体とバインダーとを共に攪拌してスラリー状にし、銅箔上に塗布し、作用電極Ｗ．Ｅ．とした。投入比率は、重量比にしてＬｉ３ＶＯ４：ＣＮＴ：ＰＶＤＦ＝５６：３８：６であった。対極はリチウム金属とし、２０３２型コインセルの下蓋に貼り付けた。対極Ｃ．Ｅの上にガラスファイバーセパレータ、ガスケット、作用電極Ｗ．Ｅ、スペーサー、スプリング、上蓋の順に載せ、加締めてセルを作製した。電解液は、炭酸エチレン（ＥＣ）と炭酸ジメチル（ＤＥＣ）を溶媒とし、溶質として１．０Ｍ六フッ化リン酸リチウム（ＬｉＰＦ６）を添加して調整した。体積比率でＥＣ：ＤＥＣ＝１：１とした。この電解液を浸透させてセルとした。
【００８４】
そして、図１４に示すプロファイルにて、中間体にＣＣ−ＣＶ処理を施した。図１４に示すように、第１段階として、２．５Ｖの開始電圧から電圧が０．４Ｖに到達するまで、Ｃレートが０．０５Ｃとなる０．０２Ａｇ−１（ｇはバナジン酸リチウム当たり）の定電流を流し、リチウムイオンを中間体に挿入した。そして、第２段階として、定電圧０．４Ｖを１０時間維持した。最後に第３段階として、０．４Ｖの開始電圧から電圧が２．５Ｖに戻るまで、Ｃレートが０．０５Ｃとなる０．０２Ａｇ−１（ｇはバナジン酸リチウム当たり）の定電流を流し、リチウムイオンを中間体から脱離させた。
【００８５】
（粉末Ｘ線回折分析）
このＣＣ−ＣＶ処理の前後の生成物を粉末Ｘ線回折により分析した。その結果を図１５及び図１６に示す。図１５はＣＣ−ＣＶ処理前の中間体を分析した結果であり、図１６はＣＣ−ＣＶ処理後の最終生成物を分析した結果である。
【００８６】
尚、図１５に示される粉末Ｘ線回折分析の結果は、あいちシンクロトロンのビームラインＢＬ５Ｓ２で１５°−４０°の範囲を１．５°ｍｉｎ−１で測定して得られた。また、図１６に示される分析結果は、ＣＣ−ＣＶ処理の後に最終生成物をハーフセルに入れたまま、装置メーカＲｉｇａｋｕのＳｍａｒｔＬａｂを用い、１５°−４０°の範囲を１．５°ｍｉｎ−１で測定して得られた。グラフの作成に当たってはハーフセル内の電解液由来のブロードなハローパターンを除去する加工を行った。
【００８７】
図１５に示すように、ＣＣ−ＣＶ処理前の中間体を分析した結果では、入射角２θが３２．２度付近に鋭敏なピークが現れている。このピークは、０２０面に２．７２Åの面間距離を周期にしたＬｉＯ４配位構造とＶＯ４配位構造の基準秩序が中間体に存在することを示している。
【００８８】
また、入射角２θが３２．２度付近のピークよりも低角の範囲には、５種類のピークが存在していることがわかる。５種類のピークは、１１１面、０１１面、１０１面、１１０面及び０１０面に３．１７Å、３．６６Å、３．９０Å、４．１３Å及び５．４５Åの面間距離を周期にしたＬｉＯ４配位構造とＶＯ４配位構造の長距離秩序が中間体に存在していることを示している。
【００８９】
また、入射角２θが３２．２度付近のピークよりも低角の範囲にはブロードなハローパターンが現われている。このハローパターンは、バナジン酸リチウムと複合化させた多層カーボンナノチューブである。
【００９０】
ＣＣ−ＣＶ処理前の中間体において、入射角２θが３２．２度付近のピークの回折強度を１００とすると、２５度から３０度の範囲現われるピークの回折強度は５２であった。２０度から２５度の範囲に現われる３のピークの回折強度は、角度が高い方から７６、１０６、１１１であった。また１５度から２０度の範囲に現われるピークの回折強度は３８であった。即ち、１１０面と０１０面に係る回折強度は、３２．２度付近に現われる０２０面に係る回折強度よりも高い値である。これは、４．１３Å及び５．４５Åの面間距離を周期にしたＬｉＯ４配位構造とＶＯ４配位構造の長距離秩序が多く存在していることを示している。
【００９１】
一方、図１６に示すように、ＣＣ−ＣＶ処理後の最終生成物を分析した結果では、入射角２θが３２．２度付近の鋭敏なピークが維持されている。しかしながら、入射角２θが３２．２度付近のピークよりも低角の範囲には、ＣＣ−ＣＶ処理前に存在していた全てのピークが小さくなっており、３２．２度付近に現われるピークよりも回折強度が高い値となっているピークが３２．２度付近よりも低角の範囲には無くなっている。
【００９２】
即ち、入射角２θが３２．２度付近のピークの回折強度を１００とすると、２５度から３０度の範囲に現われる１１１面に係るピークの回折強度は５２から２０に減少している。２０度から３０度の範囲のうち最も角度の大きい箇所に現われる、０１１面に係るピークの回折強度は７６から３３に減少している。２０度から３０度の範囲のうち２番目に角度の大きい箇所に現われる、１０１面に係るピークの回折強度は１０６から４３に減少している。２０度から３０度の範囲のうち最も角度の大きい箇所に現われる、１１０面に係るピークの回折強度は１１１から４７に減少している。そして、１５度から２０度の範囲に現われる０１０面に係るピークの回折強度は３８から１０に減少している。
【００９３】
このように、入射角２θが３２．２度付近よりも低角の範囲に現われる全てのピークが３２．２度付近のピークに対して半分以下となっている。従って、ＣＣ−ＣＶ処理後の本リチウムバナジウム酸化物結晶体は、カチオンディスオーダー化した結晶構造を有する。
【００９４】
ここで、ＣＣ−ＣＶ処理中にハーフセルの状態のまま、Ｘ線回折分析（in situ XRD）を行った。その結果を図１７に示す。図１７に示すように、３２．２度付近のピークより低角の範囲の５種類のピークは、ＣＣ−ＣＶ処理の第２段階である定電圧印加過程で時間を経るごとに回折強度が減少していることがわかる。即ち、第２段階の時間を延ばすか、或いは定電圧値をより低くすることで、シミュレーション通りに３２．２度付近のピークより低角の範囲の５種類のピークはゼロ乃至はゼロに近づくことがわかる。
【００９５】
尚、図１７においては、３２．２度付近のピークより低角の範囲に比較的背の高いブロードが存在し、このブロードの存在によって３２．２度付近のピークよりも低角の範囲の５種類のピークは、３２．２度付近のピークよりも高くなっている。但し、このブロードは、ハーフセルの状態のままＸ線回折分析をしたことによるハーフセルの電解液由来である。そのため、このハーフセルの電解液由来のブロードを差し引くグラフ処理を行うと、例えばＣＣ−ＣＶの第２段階を１０時間行った後は、図１６に示す結果と同じになった。
【００９６】
（リチウムイオン拡散係数の評価）
ＣＣ−ＣＶ処理前の中間体、即ち従来のリチウムバナジウム酸化物結晶体とカーボンの複合体と、中間体をＣＣ−ＣＶ処理することにより得た本リチウムバナジウム酸化物結晶体のリチウムイオン拡散係数を評価した。
【００９７】
リチウムイオン拡散係数の評価に際し、中間体についてもＣＣ−ＣＶ処理時に作製したハーフセルと同じハーフセルを同一条件で作製した。そして両ハーフセルに対して充放電安定化処理を事前に行った。中間体に対する充放電安定化処理は、０．７６Ｖ−２．５Ｖ及び０．１Ａｇ−１での５サイクルの充放電であり、本リチウムバナジウム酸化物結晶体に対する充放電安定化処理は、０．４ＶのＣＣ−ＣＶ充放電を５サイクルである。そして、ＧＩＴＴ（Ｇａｌｖａｎｏｓｔａｔｉｃ  Ｉｎｔｅｒｍｉｔｔｅｎｔ  Ｔｉｔｒａｔｉｏｎ  Ｔｅｃｈｎｉｑｕｅ）測定にてリチウムイオンの拡散係数を測定した。電圧範囲は、０．７６−２．５Ｖ（ｖｓ．  Ｌｉ／Ｌｉ＋）であり、電流値は０．０１Ａｇ−１（ｇはバナジン酸リチウム当たり）であり、定電流充電時間を３０分とし、２時間休止時間を与えた。その結果を図１８に示す。
【００９８】
図１８に示すように、各容量（ｍＡｈｇ−１）において、本リチウムバナジウム酸化物結晶体とカーボンの複合体のリチウムイオン拡散係数は、従来のリチウムバナジウム酸化物結晶体とカーボンの複合体のリチウムイオン拡散係数よりも高く、また急激に落ち込む箇所が無くなだらかであることがわかる。図１８によると、本リチウムバナジウム酸化物結晶体とカーボンの複合体のリチウムイオン拡散係数は、従来のリチウムバナジウム酸化物結晶体とカーボンの複合体のリチウムイオン拡散係数と比べて１０倍から１００倍向上している。
【００９９】
（充放電ヒステリシスの評価）
次に、ＣＣ−ＣＶ処理前の中間体、即ち従来のリチウムバナジウム酸化物結晶体とカーボンの複合体と、中間体をＣＣ−ＣＶ処理することにより得た本リチウムバナジウム酸化物結晶体の充放電ヒステリシスを評価した。充放電ヒステリシスの評価に際し、両ハーフセルに対し、電圧範囲は、０．１−２．５Ｖ（ｖｓ．  Ｌｉ／Ｌｉ＋）であり、電流値は０．０１Ａｇ−１（ｇはバナジン酸リチウム当たり）とした。その結果を図１９及び図２０に示す。
【０１００】
まず、図１９に示すように、従来のリチウムバナジウム酸化物結晶体とカーボンの複合体を用いた場合には、電位ヒステリシスが０．４〜０．５Ｖであった。一方、図２０に示すように、本リチウムバナジウム酸化物結晶体とカーボンの複合体を用いた場合には、電位ヒステリシスが０．１Ｖ以下である９０ｍＶに縮まった。
【０１０１】
エネルギー効率に換算すると、従来のリチウムバナジウム酸化物結晶体とカーボンの複合体を用いた場合には８５％であるのに対し、本リチウムバナジウム酸化物結晶体とカーボンの複合体を用いた場合には９５％を達成していることがわかる。尚、エネルギーは、図１９及び図２０に示す充放電カーブの電位と容積の積分から求めた。即ち、本リチウムバナジウム酸化物結晶体は、充放電ヒステリシスの観点で良好な電気化学的特性を達成することができる。
【０１０２】
（レート特性の評価）
次に、ＣＣ−ＣＶ処理前の中間体、即ち従来のリチウムバナジウム酸化物結晶体とカーボンの複合体と、中間体をＣＣ−ＣＶ処理することにより得た本リチウムバナジウム酸化物結晶体とカーボンとの複合体のレート特性を評価した。
【０１０３】
レート評価に際し、中間体についてもＣＣ−ＣＶ処理時に作製したハーフセルと同じハーフセルを同一条件で作製した。両ハーフセルに対し、作用電極Ｗ．Ｅ．の電位範囲（ｖｓ  Ｌｉ／Ｌｉ＋）は２．５Ｖ−０．７６Ｖとした。充電試験の際は、リチウムイオンの脱離を０．１Ａｇ−１（ｇはバナジン酸リチウム複合体当たり)で固定し、リチウムイオンの挿入の電流を０．０２−５Ａｇ−１と変化させている。また、放電試験の際は、リチウムイオンの脱離を０．１Ａｇ−１（ｇはバナジン酸リチウム複合体当たり)で固定し、リチウムイオンの挿入の電流を０．０２−１２Ａｇ−１と変化させている。その結果を図２１及び図２２に示す。
【０１０４】
図２１は、充電時の電流密度と充電容量との関係を示すグラフである。横軸に電流密度（Ａｇ−１）をとり、縦軸に充電容量（ｍＡｈｇ−１）をとった。図２１に示すように、本リチウムバナジウム酸化物結晶体とカーボンとの複合体に関しては、従来のリチウムバナジウム酸化物結晶体とカーボンの複合体と比べて、各電流密度において大容量を充電できたことがわかる。
【０１０５】
また、図２２は、放電時の電流密度と放電容量との関係を示すグラフである。横軸に電流密度（Ａｇ−１）をとり、縦軸に充電容量（ｍＡｈｇ−１）をとった。図２２に示すように、本リチウムバナジウム酸化物結晶体とカーボンとの複合体に関しては、従来のリチウムバナジウム酸化物結晶体とカーボンの複合体と比べて、各電流密度において大容量を放電できたことがわかる。しかも、従来のリチウムバナジウム酸化物結晶体とカーボンの複合体に関しては、電流密度が１Ａｇ−１以下の範囲で電流密度を上げると急激に放電容量が落ちていくのに対し、本リチウムバナジウム酸化物結晶体とカーボンとの複合体では、電流密度を上げても放電容量の落ち込みは非常に滑らかであった。
【０１０６】
即ち、本リチウムバナジウム酸化物結晶体よれば、リチウムイオン拡散係数が向上したことにより、高出力高容量及び高入力高容量を実現でき、レート特性を向上させることが確認された。しかも、カーボンと複合化することによりリチウムバナジウム酸化物結晶体を含む複合体は、リチウムイオン拡散係数の向上と相俟って相乗的に高電気伝導性を獲得し、レート特性が飛躍的に向上している。
【図１】
2019093513.tif 000003
【図２】
2019093513.tif 000004
【図３】
2019093513.tif 000005
【図４】
2019093513.tif 000006
【図５Ａ】
2019093513.tif 000007
【図５Ｂ】
2019093513.tif 000008
【図６】
2019093513.tif 000009
【図７Ａ】
2019093513.tif 000010
【図７Ｂ】
2019093513.tif 000011
【図８】
2019093513.tif 000012
【図９】
2019093513.tif 000013
【図１０】
2019093513.tif 000014
【図１１】
2019093513.tif 000015
【図１２】
2019093513.tif 000016
【図１３】
2019093513.tif 000017
【図１４】
2019093513.tif 000018
【図１５】
2019093513.tif 000019
【図１６】
2019093513.tif 000020
【図１７】
2019093513.tif 000021
【図１８】
2019093513.tif 000022
【図１９】
2019093513.tif 000023
【図２０】
2019093513.tif 000024
【図２１】
2019093513.tif 000025
【図２２】
2019093513.tif 000026
【国際調査報告】
2019093513.tif 000027
2019093513.tif 000028
2019093513.tif 000029
2019093513.tif 000030